(57)【要約】      （修正有）【課題】スギ無垢材の欠点である曲り・反りの問題を軽減する一方、素材の色艶・芳香・木肌の美しさ等の物性特質を維持した無垢集成材のブロック床材を提供する。【解決手段】自然乾燥後と遠赤低温乾燥機による人工乾燥を併用し、板材１〜４の含水率を１０％前後までに落とす。巾方向は木表Ｘで揃えて巾接ぎ接着する。縦横尺角サイズにカットした巾接ぎ板材５を上・中・下各層に仕分けし、接着剤を塗布後、積層し、最上層の木表が床面となるようにプレス機により圧着プレスして一体化する。上・中・下各層は木目が直交するように交互に積層する。【選択図】図１
0003191176.tif 000002
【実用新案登録請求の範囲】
【請求項１】
任意の巾の板材１〜４を木表Ｘ同士で複数枚の巾接ぎ板材５にし、略正方形にカットされた小片６〜８が、３層以上各層で木目が直交するように接着剤を介して交互に積層され、圧着プレスにより一体化されてなり、最上層の小片の木表Ｘが床面となることを特徴とする無垢集成材のブロック床材。
【請求項２】
前記板材が、スギである請求項１に記載の無垢集成材のブロック床材。
【請求項３】
前記小片が、３〜６枚の板材を巾接ぎし、縦横尺角サイズにカットされてなり、かかる小片が３層積層された請求項１〜２の何れか１項に記載の無垢集成材のブロック床材。
【考案の詳細な説明】
【技術分野】
【０００１】  本考案は、スギの間伐材を利用した、寸法における経年変化に強い無垢集成材のブロック床材に関するものである。
【背景技術】
【０００２】  木質系床材は無垢材であれば、広葉樹の長尺物や、単板・シート貼りの合板タイプが一般的であるが、広葉樹は堅く、価格も高額である。戦後、大量に植林されているスギは他樹種と比べて、柔らかく、また、その無垢材は曲がり・反りなどの木材が持つ特性から一般的には床材には不向きとされている。【０００３】  反面、衝撃を吸収し足腰への負担を軽くすることが出来る。更に、スギは他樹種より比重が小さく、組織細胞の中に空隙を含むため、軽く、柔らかい。このことは保温・調湿機能が高く断熱性に優れていることを意味し、床材としては優れた特質を持つ材料と言える。無垢材の曲り・反りなどは木材の持つ特性であるとして、それらの欠点に対して理解を促す向きもあるが、全ての消費者から賛意を得ることは難しい。【０００４】  上記スギの床材としての優れた特質を生かし、反対に床材としての欠点を解消するために、３層構造からなるブロック床材を考案した。【０００５】  木質系集成材の積層床材に関しては、類似した提案があるが乾燥工程が無く、用途や製造方法が異なっていたり（特許文献１〜２）、乾燥材を用いていても特殊用途向きで使用木材の樹種や木目が指定されており（特許文献３）また、長尺もので本考案とはサイズ・形状が異なる。
【先行技術文献】
【特許文献】
【０００６】
【特許文献１】特開２０００−９４４０８号公報
【特許文献２】特開２０００−１５８４１６号公報
【特許文献３】特開２００７−６２３４４号公報
【考案の概要】
【考案が解決しようとする課題】
【０００７】  木裏面Ｙの冬目は時間が経過するにつれ、浮き出したり、割れが入ったり、ささくれが起こり怪我する場合があるため、床材で木裏面Ｙを用いることは勧められない。また、木表Ｘと木裏Ｙを交互に繋げると板が波打ち状に変形する恐れがある。軽く、柔らかく足腰への負担が少なく、保温・調湿機能・断熱性能に優れたスギ無垢材の欠点である曲り・反りの問題を如何に軽減し、低コストで施工性に優れ、汎用性の高い床材としての商品開発を図るものである。また人工乾燥工程においては高温乾燥ではなく、素材の色艶・芳香・木肌の美しさ等、物性変化を少なくする乾燥方法にも検討を加える。スギ間伐材の商品価値の少ない根木・曲り部分を原材料に用い、低コスト化を図る。
【課題を解決するための手段】
【０００８】  任意の巾の板材１〜４を木表Ｘ同士で複数枚の巾接ぎ板材５にし、略正方形にカットされた小片６〜８が、３層以上各層で木目が直交するように接着剤を介して交互に積層され、圧着プレスにより一体化されてなり、最上層の小片６の木表Ｘが床面となることを特徴とする無垢集成材のブロック床材９。
前記小片６〜８は、最上層の板厚がそれ以外の層の板厚よりも薄い請求項１に記載の無垢集成材のブロック床材。
前記板材が、スギである請求項１に記載の無垢集成材のブロック床材。
前記小片が、３〜６枚の板材を巾接ぎし、縦横尺角サイズにカットされてなり、かかる小片が３層積層された請求項１〜２の何れか１項に記載の無垢集成材のブロック床材。
長さ２ｍの根木丸太を縦挽きし、自然乾燥後、遠赤低温乾燥機窯に入れ、含水率を１０％前後までに落とす。任意の巾で接着剤により巾接ぎするが、接着する際の注意点としては、巾方向に木表Ｘで揃える。木表Ｘと木裏Ｙが交互になるような提案もあるが、本考案では木表Ｘ同士で接着することが重要なポイントとなる。木裏面Ｙの冬目は時間が経過するにつれ、浮き出したり、割れが入ったり、ささくれが起こり怪我する場合があるため、床材で木裏面Ｙを用いることは勧められない。また、木表Ｘと木裏Ｙを交互に繋げると板が波打ち状に変形する恐れがある。縦横尺角サイズにカットした小片５を上・中・下各層に仕分けし、接着剤を塗布後、積層し、プレス機により圧着プレスする。また積層する際に、上・中・下各層は木目が直交するように交互に積層する。その後、四方入りザネ加工を施す。本考案の無垢集成材の総厚は１５ｍｍと３０ｍｍの２種類である。さらに、本考案とは別に四方入りザネ加工を行わず、下層部底面にラバー材を貼り付けた製品タイプの生産も予定している。
【考案の効果】
【０００９】  木表Ｘ同士を巾接ぎしているので、木表Ｘと木裏Ｙを交互に巾接ぎしたもののように経年使用によって波打つように変形することはなく、変形量が少ない。最上層の小片６の木表Ｘが床面となるので、木裏Ｙが床面となったもののように木目が剥がれて浮き出したり割れやささくれが発生することはなく、美観及び安全性が高い。
【図面の簡単な説明】
【００１０】
【図１】図１（ａ）は縦挽きした板材を示す図。図１（ｂ）は巾接ぎされた板材を示した説明図である。
【図２】図２（ａ）は尺角サイズにカットされた小片を示す図。図２（ｂ）は積層され、四方入りザネ加工された床材を示した説明図である。
【図３】図３（ａ）は厚さ３０ｍｍの床材の断面を示す図。図３（ｂ）は厚さ１５ｍｍ床材の断面を示した説明図である。
【考案を実施するための形態】
【００１１】  長さ２ｍの根木丸太を１５ｍｍと２０ｍｍの厚さで縦挽きし、自然乾燥により含水率を３０％台までにおとす。その後、遠赤低温乾燥機窯に入れ、含水率を１０％前後までに落とす。
【００１２】  左右両側面の不要部分を取り除き、６０ｍｍ〜１００ｍｍを目処に任意の巾で接着剤により巾接ぎし、ＭＡＸ３３０ｍｍ巾の板材５を作成する。接着する際の注意点としては、巾方向に木表Ｘで揃える。木表Ｘと木裏Ｙが交互になるような提案もあるが、本考案では木表同士で接着することが重要なポイントとなる。素材をプレーナーにかけ、厚さを５〜６ｍｍと１２ｍｍに仕上げる。
【００１３】  その後、縦横３１０ｍｍサイズ角にカットした小片５を大量に作成する。節、傷などの欠点を含む小片５は下層と中層部に用い、無欠点または上質な小片５は上層部に用いるがコスト低減化により需要があれば上層部にも欠点材を用いる。上・中・下各層は接着剤を塗布後、積層し、プレス機により圧着プレスする。また積層する際に、上・中・下各層は木目が直交するように交互に積層する。圧着プレス後、四方入りザネ加工を施し、３０３ｍｍ角の積層集成材ブロック床材９となる。本考案でテストした無垢集成材のサイズは３０３ｍｍ角、総厚は１５ｍｍと３０ｍｍの２種類であるが、需要に応じて床材の大きさ、厚さを変更することは可能である。さらに、本考案とは別に四方入りザネ加工を行わず、下層部底面にラバー材を貼り付けた製品タイプの生産も予定している。
【実施例】
【００１４】  図１（ａ）の１〜４は丸太を縦挽きした板材である。厚さは１５ｍｍと２０ｍｍの２種類である。自然乾燥と遠赤低温乾燥機による人工乾燥を経て、左右両側面の不要部分をカットする。６０ｍｍ〜１００ｍｍを目処に任意の巾で接着剤により巾接ぎし、ＭＡＸ３３０ｍｍ巾の板材を作成する（（ｂ）の５）。その際の注意点としては、巾方向に木表Ｘで揃える。素材をプレーナーにかけ、厚さを５〜６ｍｍと１２ｍｍに仕上げる。【００１５】  図１（ｂ）の５で作成した板材を、縦横３１０ｍｍサイズ角にカットする。図２（ａ）の６は３層構造の上層で無欠点または上質な小片を用いるが、コスト低減化により需要があれば上層部にも欠点材を用いる。図２（ａ）の７〜８は中・下層部であるが節、傷などの欠点を含む小片を用いる。上・中・下各層は接着剤を塗布後、積層し、プレス機により圧着プレスする。また積層する際に、上・中・下各層は木目が直交するように交互に積層する。圧着プレス後、四方入りザネ加工を施し、３０３ｍｍ角の積層集成材ブロック床材（ｂ）の９となる。３〜６枚の板材を巾接ぎした縦横尺角サイズの小片であれば、経年使用による変形量を実際上許容できる程度に小さくすることができる。【００１６】  図３（ａ）の６〜８は厚さ３０ｍｍブロック床材の断面図である。上層部６の厚さは６ｍｍ、中層部７と下層部８の厚さは１２ｍｍである。中層部７の符号７ａと７ｂは四方入りザネ加工部を表している。（ｂ）の６〜８は厚さ１５ｍｍのブロック床材の断面図である。上・中・下各層の厚さは５ｍｍである。中層部７の符号７ａと７ｂは四方入りザネ加工部を表している。図３（ａ）、（ｂ）共に四方入りザネ加工部にサネ材１０を用いて、ブロック床材９どうしを雇いザネ方式で結合させる。試験体２０個を約４ヶ月間、通常室内環境で放置し変化を観察したが、問題となる反り・曲りの形状変化は特に発生しなかった。
【産業上の利用可能性】
【００１７】  本考案により、スギ間伐材の利用範囲が広がる。利用者には健康的で快適な居住空間づくりに寄与するエコ・省エネ・健康商品を比較的安価な価格で提供する一方、間伐材利用の促進は健全な山林経営と森林保全、環境保護に貢献することが出来る。
【符号の説明】１〜４  板材
５      巾接ぎ板材
Ｘ      木表
Ｙ      木裏
６〜８  小片
９      ブロック床材
１０    サネ材
【図１】
0003191176.tif 000003
【図２】
0003191176.tif 000004
【図３】
0003191176.tif 000005